Brevet FR2824749A1 — publié le 20021122

La présente invention concerne le domaine technique général du piégeage d'ions en solution. En particulier, la présente invention concerne une cartouche cylindrique pour le piégeage d' ions métalliques en solution aqueuse comprenant une électrode en tissu de carbone activé. L' invention a également pour obj et un procédé de régulation de la concentration d' ions métalliques dans un circuit d' eau par électrosorption sur carbone activé ainsi que l'utilisation d'une cartouche cylindrique comprenant une électrode en tissu de carbone activé pour la régulation de la concentration d'ions lithium dans le fluide primaire d'une centrale nucléaire par électrosorption sur carbone activé. Actuellement, les résines échangeuses d' ions sont le principal outil de piégeage des ions métalliques en solution. Elles présentent néanmoins plusieurs inconvénients. Afin de régénérer ces résines, il est ainsi nécessaire de stopper le système dans lequel la résine est positionnée et d'utiliser des réactifs particuliers tels qu'une solution à forte concentration de métal alcalin ou d'acide fort afin de déplacer l'équilibre chimique vers la désorption des ions. En outre, dans le cas particulier des centrales nucléaires, les résines utilisées pour piéger les ions lithium ne sont pas régénérables. En effet, dans le domaine nucléaire, l'un des moyens de contrôler le fonctionnement d'un réacteur nucléaire à eau pressurisée (R.E.P) consiste à injecter des quantités variables de bore sous forme d'acide borique dans le fluide primaire. Dans un tel milieu de pH légèrement acide, la corrosion des métaux des canalisations est activée sous le flux neutronique. Pour éviter une telle corrosion, le pH est ramené à une valeur voisine de 7,2 par aj out d'hydroxyde de lithium enrichi en isotope 7 du lithium, 7LioH. La concentration du lithium est ainsi coordonnée à celle de l'acide borique. En cas de manque de LiOH, la quantité nécessaire peut facilement être injectée dans le circuit. Mais en cas d'excès de LiOH, des résines sont utilisées pour piéger les ions lithium et le 7Li est ainsi définitivement perdu. Cette métho de actue ll e de gesti on de la teneur en 7Li est très consommatrice de 7LioH et représente un coût élevé. Or, il a été découvert, de manière surprenante selon l ' invention, qu' il était possible de réguler la concentration du lithium en faisant passer le fluide primaire d'une centrale électrique sur un filtre comprenant un tissu de carbone activé soumis à une polarisation contrôlée. Les tissus de carbones activés sont des matériaux de bonne inertie chimique que l'on sait produire industriellement à un coût raisonnable. Leur intérét majeur, par rapport à d'autres matériaux, réside dans l'existence simultanée d'une fonctionnalité de surface, de micropores et de mésopores et d'une bonne conductivité électrique. Ils sont ainsi souvent utilisés pour la dépollution des eaux potables et la purification de l'air, ainsi que pour l'élimination des polluants organiques en solution aqueuse. Les carbones activés peuvent piéger irréversiblement des traces de métaux lourds tels que le plomb, le mercure ou le cadmium (Ferro-Garcia M. A. et coll., Carbon, 1990, 28, 545; Jayson G. G. et coll., Carbon, 1987, 25, 523; Dobrowolski R. et coll., Carbon, 1986, 24, 15), des métaux de transition tels que le cuivre, le zinc, le chrome ou le cobalt (Arsala Kahn M. et coll., Carbon, 1992, 30, 957; Lalvani S. B. et coll., Carbon, 1998, 36, 1219; Carrott P. J. M. et coll., Carbon, 1997, 35, 403; Rivera Utrilla J. et coll., Carbon, 1987, 25, 645; Lakov L. et coll., Carbon, 1999, 37, 1657) ainsi que des composés organiques (Haghseresht F. et coll., Carbon, 1999, 37, 1491). G. G. Jayson et coll. (rétérence ci-dessus) ont montré que le phénomène d'adsorption du mercure (II) par un filhe en tissu de carbone activé pouvait étre renforcé en appliquant une polarisation négative au tissu. S. Evans et coll. (J. Electroc1em. Soc., 1966, 113, 1314) ont montré que le phénomène d'adsorption d'ions sur carbone pouvait étre renforcé en appliquant une polarisation négative et qu'une polarisation positive permettait de produire la désorption. Ainsi, le phénomène réversible d' adsorption et de désorption d' ions d'une solution aqueuse sur carbone activé a déjà été décrit en phase statique, mais il n'avait encore jamais été envisagé jusqu'à présent en phase dynamique, avec un flux de solution. Il existait ainsi un besoin, notamment dans le domaine nucléaire, de mettre au point une cartouche comprenant un tissu de carbone activé permettant le piégeage réversible par 3 0 adsorption/désorption d' ions métalliques dans un flux de solution ainsi qu'un procédé de régulation de la concentration de ces ions dans un circuit d'eau par électrosorption sur carbone activé. La présente invention vient combler ce besoin. Les Demanderesses ont ainsi découvert une nouvelle configuration de cartouche comprenant un tissu de carbone activé permettant de réaliser l'adsorption/désorption d'ions métalliques présents dans un flux de solution aqueuse de manière contrôlée et efficace. Ainsi, en faisant passer le fluide primaire d'une centrale électrique sur une cartouche comprenant un tissu en carbone activé soumis à une polarisation contrôlée selon la présente invention, il est alors possible de restituer au fluide les ions lithium piégés sans avoir besoin de réactifs particuliers, et sans stopper le système dans lequel le piège est positionné. Lorsque la concentration en ions lithium est trop forte, le 1ithium peut être piégé par application d'une polarisation négative au tissu de la cartouche et lorsque sa concentration est trop faible, le lithium peut être relaché dans le fluide en appliquant une polarisation positive. L'opération est réversible à tout moment et il est possible d'ajuster précisément la quantité d'ions libérés dans le fluide en contrôlant la différence de potentiel ou le courant électrique appliqué. Le fait de pouvoir contrôler la polarisation permet de coordonner la concentration en lithium à celle de l'acide borique, et donc de pouvoir s'adapter aux aléas de la consommation en électricité ou à l'état d'avancement de la réaction nucléaire. En outre, la cartouche selon la présente invention est parfaitement adaptée pour traiter des volumes importants de solutions aqueuses, en piégeant les ions métalliques présents en solution. Ainsi, une telle cartouche peut-elle être utilisée dans le domaine nucléaire, mais également dans divers domaines tels que le piégeage des métaux de transition ou des métaux lourds dans le domaine de l'environnement. La présente invention a ainsi pour objet une cartouche cylindrique (1) pour le piégeage d' ions métalliques en solution aqueuse comprenant une électrode en tissu de carbone activé (2) fixée à au moins un collecteur de courant (3), une contre-électrode (4), une entrée et une sortie de la solution aqueuse à traiter, caractérisée en ce que le tissu (2) est disposé de telle manière que la solution se déplace tangentiellement à la surface du tissu sans le traverser pour assurer le piégeage des ions métalliques. Les tissus de carbone activé selon la présente invention sont disponibles commercialement. En France, ils sont commercialisés par la société Actitex. Le flux de solution aqueuse à traiter selon la présente invention peut être laminaire ou turbulent. Avantageusement selon la présente invention, le flux de solution aqueuse est laminaire. Suivant la taille de la cartouche, le nombre de collecteurs de courant fixés au tissu de carbone activé peut varier, mais il est avantageux que les collecteurs ne couvrent pas plus de 15 à 20% de la surface externe du tissu afin que le tissu garde suffisamment de contact avec la solution. Le dimensionnement de la cartouche selon la présente invention, c'est à dire la détermination de la masse de carbone à utiliser, est réalisé en fonction de la quantité d'ions à piéger, et par conséquent en fonction de la concentration des ions en solution. Les collecteurs de courant et la contre-électrode sont en matériau conducteur et inerte électrochimiquement en présence de la solution. Les métaux nobles tels que le platine ou l'or répondent à ces critères, mais pour des questions de coût, le graphite est le matériau le plus adapté. Divers objets et avantages de la présente invention deviendront apparents pour l'homme du métier par le biais de références aux dessins illustratifs suivants: la figure 1 est une représentation schématique d'une cartouche (1') de l'art antérieur comprenant une électrode de travail en tissu de carbone activé (2') fixée à au moins un collecteur de courant (3') et une contre-électrode (4'), dans laquelle une solution aqueuse traverse le tissu. la figure 2 est une représentation schématique d'une cartouche cylindrique (l) comprenant une électrode de travail cylindrique en tissu de carbone activé (2) fixée à au moins un collecteur de courant (3) et une contre-électrode cylindrique (4), dans laquelle une solution aqueuse passe de chaque côté du tissu sans le traverser. la figure 3 est une représentation schématique d' un circuit d' électrosorption d'ions métalliques sur carbone activé. la figure 4 est une représentation de l'évolution de la concentration des ions lithium en fonction du temps lors d'un cycle d'adsorption/désorption électrochimique en mode dynamique des ions lithium d'une solution aqueuse sur un tissu de carbone activé. la fgure 5 est une représentation de la variation de la conductivité électrique d'une solution aqueuse en fonction du temps lors de l'adsorption/désorption électrochimique en mode dynamique des ions lithium de la solution sur un tissu de carbone activé. la figure 6 est une représentation de la variation du pH d'une solution aqueuse en fonction du temps lors de l'adsorption/désorption électrochimique en mode dynamique des ions lithium de la solution sur un tissu de carbone activé. L'originalité de la cartouche selon la présente invention (Figure 2) vient du fait que la solution ne traverse pas le tissu de carbone activé comme cela est le cas pour un filtre classique (Figure 1). Ainsi, les Demanderesses ont démontré que lorsque le tissu de carbone activé était totalement traversé par la solution aqueuse, l'adsorption et la désorption des ions métalliques n'était que partielle sous l'effet d'une polarisation négative ou positive. Ceci s'explique facilement à la lumière du mécanisme présenté ci-dessous, en prenant pour exemple l'adsorption/désorption du lithium. Lorsqu'une polarisation négative est appliquée à une électrode constituée de carbone activé, l' eau est réduite et il y a formation d'hydrogène et d' ions hydroxyles à la surface du carbone: H O+e- 1 H2 +OH En raison de la texture microporeuse du carbone activé, les ions OH- ne diffusent que très lentement vers la solution, si bien que le pH augmente localement. Il y a alors dissociation des groupes acides en surface du substrat carboné (C*) dans l'ordre de leur acidité décroissante: C*-COOH+OH- C*-COO +H2O Les ions lithium viennent alors occuper la place des H+ libérés et les ions lithium sont ainsi adsorbés: C * -COO + Li+ C * -COO-Li+ Plus la polarisation négative appliquce au carbone est élevée en valeur absolue, plus l'eau est électrolysée et plus le changement local de pH devient marqué. Les groupes de surface sont alors d'autant plus dissociés et le lithium est davantage adsorbé. En présence d'une polarisation positive, c' est le phénomène inverse qui a lieu. L'oxydation de l' eau produit de l' oxygène et des ions H+ qui font baisser localement le pH: H2O 2H+ + 2 O2 + 2e et les ions lithium adsorbés sont alors libérés: C * -COO-Li+ + H+ C * -COOH L'adsorption/désorption est donc basée sur un changement de pH local en surface du carbone provoqué par l' électrolyse de l' eau (formation d 'une couche de diffusion stable en surface du tissu à un pH localement modifié). Ce changement de pH permet la dissociation réversible des groupes de surface et ainsi l'adsorption/désorption des ions lithium. Si la solution circule au travers du tissu, une part importante des ions OH- ou H+ créés par électrolyse de l'eau sont drainés par le flux et ne restent pas à la surface du carbone activé. Le pH n'est donc pas suffisamment modifié pour que les groupes carboxyliques soient totalement dissociés ou protonés. Afin d'obtenir une électrosorption satisfaisante d'ions d'une solution aqueuse sur carbone activé en phase dynamique, le tissu a été disposé de telle manière que la solution se déplace tangentiellement à la surface du tissu sans le traverser. Dans un mode de réalisation particulier de la présente invention, la contre électrode (4) est constituée d'un cylindre creux à l'intérieur duquel passe une solution aqueuse (Figure 2). Avantageusement selon la présente invention, le tissu de carbone activé (2) et la contre-électrode (4) sont cylindriques et concentriques (Figure 2). Avantageusement selon la présente invention, le tissu de carbone activé (2) occupe une partie de la surface du cylindre, de telle manière qu'une faible partie de la surface soit disponible afin que la solution puisse passer de chaque côté du tissu de carbone activé. La solution a ainsi plutôt tendance à balayer la surface du tissu sans vraiment le traverser. Plus le débit de la solution est faible, plus la couche de diffusion a un pH différent de celui de la solution, et plus l'adsorption puis la désorption sont effcaces. Dans un exemple de réalisation particulier de la présente invention, le tissu (2) occupe environ un tiers de la surface du cylindre. La présente invention a également pour objet un procédé de régulation de la concentration d'ions métalliques, en particulier d'élimination de traces de métaux lourds, dans un circuit d'eau par électrosorption sur carbone activé, caractérisé en ce qu'on fait circuler le fluide tangentiellement à la surface d'un filtre comprenant un tissu de carbone activé soumis à une polarisation contr81ée. Ce procédé de régulation de concentration peut fonctionner réversiblement pour la majorité des ions métalliques, à l'exception des métaux nobles tels que le platine et l' or. Le piégeage des métaux lourds en solution présente un intérét particulier de par leur toxicité. Par le terme de "métaux lourds", on entend au sens de la présente invention les métaux de masse atomique supérieure à 178 uma. Par le terme de "métaux nobles", on entend au sens de la présente invention les métaux qui ne peuvent pas étre oxydés électrochimiquement en solution aqueuse. Dans un mode de réalisation particulier de la présente invention, on diminue la concentration de cations métalliques de la solution aqueuse en polarisant négativement le tissu de carbone activé. Dans un autre mode de réalisation particulier de la présente invention, on augmente la concentration de cations métalliques de la solution aqueuse en polarisant positivement le tissu de carbone activé. Selon la présente invention, les ions métalliques sont avantageusement choisis dans le groupe constitué par les alcalins, les alcalino-terreux, les métaux de transition, les lanthanides, les actinides et les métaux lourds. Par le terme d"'alcalins", on entend au sens de la présente invention le lithium, le sodium, le potassium, le rubidium, le césium et le franclum. Par le terme d"'alcalino-terreux", on entend au sens de la présente invention le béryllium, le magnésium, le calcium, le strontium, le baryum, et le radium. Par le terme de "métaux de transition", on entend au sens de la présente invention les éléments situés au milieu de la classification périodique, dont le niveau atomique ns est rempli alors que la couche (n-l)d est incomplète. De fa,con encore plus avantageuse selon la présente invention, l' ion métallique est le lithium. Le procédé de régulation de concentration selon la présente invention fonctionne également réversiblement pour le plomb ou l'aluminium. La concentration des anions métalliques, tels que les chromates, peut également être régulée par le procédé selon la présente invention. On diminue la concentration des anions métalliques en solution aqueuse en polarisant positivement le tissu de carbone activé et on augmente la concentration des anions métalliques en solution aqueuse en polarisant négativement le tissu de carbone activé. Dans un autre mode de réalisation particulier de la présente invention, le filtre comprenant un tissu de carbone activé est constitué par la cartouche (1) pour le piégeage d' ions métalliques selon la présente invention. Avantageusement selon la présente invention, le tissu de carbone activé est activé physiquement ou chimiquement, traité à l'aide d'un oxydant, puis lavé afn d' éliminer les traces d' oxydant dans le tissu. De manière encore plus avantageuse selon la présente invention, le tissu de carbone activé est activé physiquement. Les tissus de carbone activé de la présente invention sont préparés à partir d'un précurseur cellulosique. Les précurseurs cellulosiques selon la présente invention sont constitués par des fbres de viscose et sont disponibles commercialement. Par activation physique, on entend au sens de la présente invention une pyrolyse du précurseur cellulosique sous atmosphère neutre à haute température, dans une plage allant d'environ 900 C jusqu'à environ 1200 C, de préférence à 900 C, puis une activation du précurseur à haute température, dans une plage allant d'environ 900 C jusqu'à environ 1200 C, de prétérence à 900 C, sous un courant de dioxyde de carbone ou sous un courant de vapeur d'eau. Le tissu de carbone activé de la présente invention peut notamment étre lavé à l'extracteur de Soxhlet. Un lavage dans des conditions industrielles est également envisageable, mais généralement l'excès d'oxydant n'est pas alors totalement éliminé. L'oxydant vient enrichir le carbone en groupes de surface sans pour autant détériorer ses qualités mécaniques et électriques. L'oxydant peut par exemple étre de l'acide nitrique concentré. De façon encore plus avantageuse selon la présente invention, le tissu de carbone est activé physiquement, traité à l'acide nitrique concentré, puis lavé sous polarisation anodique pendant au moins 5 jours dans un circuit d' électrosorption d' ions métalliques sur carbone activé, ledit circuit étant un circuit fermé et comprenant une cartouche selon la présente invention (Figure 3). De manière encore plus avantageuse selon la présente invention, le tissu de carbone activé est traité à l'acide nitrique concentré pendant une durée comprise entre deux et quatre heures à une température d'au moins 80 C, mais la température de traitement peut varier de 25 C à 135 C et la durée de traitement de quelques heures à plusieurs dizaines d'heures en fonction de la température utilisoe. Le circuit d'électrosorption d' ions métalliques sur carbone activé selon la présente invention (Figure 3) comprend au moins un vase d' expansion (5), un réservoir thermostaté (6), un ou plusieurs débitmètres (7, 13), une cellule de mesure de conductivité (8), une électrode de mesure du pH (9), un indicateur de pression amont (10), la cartouche selon la présente invention (1), un indicateur de pression aval (11), une pompe (12), un réservoir d'introduction de la solution (14) et un système d'introduction d'azote sous pression (15). La cartouche (1) comprend une électrode de référence (16), une électrode auxiliaire (4), un ou plusieurs collecteurs de courant (3) pour l'électrode de travail (2) et une sonde de température (17). L'électrode de travail constituce d'un tissu de carbone activé (2) est fixée aux collecteurs de courant (3), mais n'appara^t pas sur la figure. Les tissus activés chimiquement, pour lesquels un chauffage des précurseurs cellulosiques est effectué en présence d'acide phosphorique concentré, peuvent étre utilisés dans le procédé selon la présente invention, mais il est difficile de les débarrasser totalement de l'acide phosphorique ayant servi à leur préparation. Les tissus activés physiquement, traités à l'acide nitrique concentré puis lavés sous polarisation anodique pendant au moins 5 jours dans un circuit d'électrosorption d'ions métalliques sur carbone activé, conduisent à des tissus très propres, capables d'adsorber pratiquement tous les ions métalliques en solution et de les désorber totalement. Enfin, la présente invention a pour objet l'utilisation d'une cartouche (1) selon la présente invention telle que défmie ci-dessus pour la régulation de la concentration d' ions lithium dans le fluide primaire d'une centrale nucléaire par électrosorption sur carbone activé. La cartouche selon la présente invention peut ainsi traiter des volumes importants d'eau, de l'ordre de 30m3 ou plus. Le débit de flux de solution qui circule dans la cartouche selon la présente invention peut ainsi être adapté en fonction du volume de solution à traiter. Avantageusement selon la présente invention, la cartouche est utilisée pour contrôler le pH de l'eau du circuit primaire d'un réacteur nucléaire à eau pressurisoe. Les exemples suivants sont donnés à titre non limitatif et illustrent la présente invention. Exemple de réalisation de l'invention: Un tissu de carbone activé, de masse égale à 32,3 g, a été obtenu après activation physique par pyrolyse d'un précurseur cellulosique sous atmosphère neutre à 900 C puis soumis à un courant de dioxyde de carbone à 900 C. Le tissu de carbone activé est ensuite oxydé à l'acide nitrique 69% pendant 3 heures à 80 C, puis lavé au Soxhlet pendant 3 j ours (l'eau est changée 3 fois). Le tissu est alors utilisé dans le circuit d'électrosorption d'ions métalliques sur carbone activé (Figure 3) dans lequel on fait circuler une solution aqueuse d'hydroxyde de lithium contenant 1000 ppm de bore et 6,1 ppm de lithium afin de se rapprocher des conditions du milieu nucléaire, le volume de solution étant de 12 litres. La solution est désoxygénée par barbotage gazeux dans le réservoir de préparation avant d'être transférée dans le circuit. Le tissu est alors utilisé en tant qu'électrode de travail d'une cartouche pour le piégeage d'ions. Le tissu est en contact avec trois collecteurs de courant en graphite. La contre- électrode est un cylindre en graphite creux à l'intérieur duquel passe la solution aqueuse. Le tissu est plié sur lui-méme et occupe un tiers de la surface du cylindre. Tous les éléments du circuit en contact avec la solution sont en élastomère afin d'éviter toute pollution par les métaux. A la fin de la première adsorption, le tissu donne un pH de 4,3 qui indique qu'il reste de l'acide nitrique en solution (une solution d'acide borique à 1000 ppm en B donnerait un pH de 5,9). Un lavage sous polarisation anodique dans le circuit pendant 10 jours, à un débit de 100 11h, conduit à un tissu très propre, capable d'adsorber pratiquement tous les ions Li+ présents en solution et de les désorber totalement (Figure 4) . La conductivité électrique et le pH de la solution suivent la méme évolution que la concentration de Li+ en solution (Figures 5 et 6). L'évolution de la conductivité électrique (exprimée en microSiemens/cm) et du pH de la solution constituent ainsi des indicateurs de l'efficacité de l'électrosorption. L'évolution de la conductivité électrique de la solution comme l'évolution du pH de la solution permettent également d'appréhender une pollution éventuelle de la solution. REVENDICATIONS 1. Cartouche cylindrique (1) pour le piégeage d'ions métalliques en solution aqueuse comprenant une électrode en tissu de carbone activé (2) fixce à au moins un collecteur de courant (3), une contre-électrode (4), une entrce et une sortie de la solution aqueuse à traiter, caractérisée en ce que le tissu (2) est disposé de telle manière que la solution se déplace tangentiellement à la surface du tissu sans le traverser pour assurer le piégeage des ions métalliques. 2. Cartouche pour le piégeage d'ions selon la revendication 1, caractérisée en ce que la contre-électrode (4) est constituée d'un cylindre creux à l'intérieur duquel passe une solution aqueuse. 3. Cartouche pour le piégeage d'ions selon la revendication 1 ou 2, caractérisce en ce que le tissu de carbone activé (2) et la contreélectrode (4) sont cylindriques et concentriques. 4. Cartouche pour le piégeage d'ions selon l'une quelconque des revendications précédentes, caractérisce en ce que le tissu-(2) occupe une partie de la surface du cylindre, de prétérence environ un tiers de la surface du cylindre. 5. Procédé de régulation de la concentration d'ions métalliques, en particulier d'élimination de traces de métaux lourds, dans un circuit d'eau par électrosorption sur carbone activé, caractérisé en ce qu'on fait circuler le fluide tangentiellement à la surface d'un filtre comprenant un tissu de carbone activé soumis à une polarisation contrôlée. 6. Procédé selon la revendication 5, caractérisé en ce qu'on diminue la concentration de cations métalliques en polarisant négativement le tissu de carbone activé. 7. Procédé selon la revendication 5, caractérisé en ce qu'on augmente la concentration de cations métalliques en polarisant positivement le tissu de carbone activé. 8. Procédé selon l'une quelconque des revendications 5 à 7, caractérisé en ce que les ions métalliques sont choisis dans le groupe constitué par les alcalins, les alcalino-terreux, les métaux de transition, les lanthanides, les actinides et les métaux lourds. 9. Procédé selon la revendication 8, caractérisé en ce que 1'ion métallique est le lithium. 10. Procédé selon l'une quelconque des revendications 5 à 9, caractérisé en ce que le filtre comprenant un tissu de carbone activé est constitué par la cartouche (1) telle que définie dans l'une quelconque des revendications 1 à 4. 11. Procédé selon l'une quelconque des revendications 5 à 10, caractérisé en ce que le tissu de carbone activé est activé physiquement ou chimiquement, traité à l'aide d'un oxydant, puis lavé. 12. Procédé selon la revendication 11, caractérisé en ce que le tissu de carbone est activé physiquement, traité à l'acide nitrique concentré pendant une durée comprise entre deux et quatre heures à une température d'au moins 80 C, puis lavé sous polarisation anodique pendant au moins 5 jours dans un circuit d'électrosorption d'ions métalliques sur carbone activé, ledit circuit étant un circuit fermé et comprenant une cartouche telle que définie dans l'une quelconque des revendications 1 à 4. 13. Utilisation d'une cartouche (1) telle que définie dans l'une quelconque des revendications 1 à 4 pour la régulation de la concentration d'ions lithium dans le fluide primaire d'une centrale nucléaire par électrosorption sur carbone activé. 14. Utilisation scion la revendication 13 pour contrôler le pH de l'eau du circuit primaire d'un réacteur nucléaire à eau pressurisée.